(57)【要約】【課題】強度及び耐衝撃性の高い高強度かつ高弾性繊維糸からなる織物を使用した積層シートと多重織物及びこれらを使用した防御衣服を提供する。【解決手段】多重織物(1)は、強度:18cN/dtex以上、弾性率:380cN/dtex以上の高強度かつ高弾性繊維糸を用い、両外側の経糸(a1,a6)は最外層の各緯糸(1-2,9-10)１本の間を交差して配置し、内層の経糸(a2-a5)は、厚さ方向に隣り合う２本の緯糸の間を交差して配置した構造である。織物積層シートは、高強度かつ高弾性繊維糸からなる織物を複数枚積層し、層間に接着剤を塗布するか又は含浸し、厚さ方向に加圧して圧縮一体成形とするか、または前記織物積層シートをさらに複数枚積層し、層間に接着剤を塗布し、厚さ方向に加圧して圧縮成形する。防御衣服は、前記の多重織物を身頃に使用する。前記第１又は２番目の織物積層シートを身頃のウラに組み込んで補強しても良い。【選択図】図１
2008208512.tif 000002
【特許請求の範囲】
【請求項１】
強度：１８ｃＮ／ｄｔｅｘ以上、弾性率：３８０ｃＮ／ｄｔｅｘ以上の高強度かつ高弾性繊維糸を用いた多重織物であって、
両外側の経糸は最外層の各緯糸１本の間を交差して配置し、
内層の経糸は、厚さ方向に隣り合う２本の緯糸の間を交差して配置した構造であることを特徴とする多重織物。
【請求項２】
前記高強度かつ高弾性繊維糸は、アラミド繊維、ポリアリレート繊維、ポリ（ｐ−フェニレンベンゾビスオキザール）（ＰＢＯ）繊維、ポリ（ｐ−フェニレンベンゾビスチアゾール）（ＰＢＺＴ）繊維、ポリエチレン繊維、ポリエーテルエーテルケトン繊維及びポリビニルアルコール繊維から選ばれる少なくとも一つの繊維である請求項１に記載の多重織物。
【請求項３】
前記多重織物は、断面方向から見て経糸が３〜８本であり、緯糸が２〜７層である請求項１又は２に記載の多重織物。
【請求項４】
強度：１８ｃＮ／ｄｔｅｘ以上、弾性率：３８０ｃＮ／ｄｔｅｘ以上の高強度かつ高弾性繊維糸からなる織物を複数枚積層し、層間に接着剤を塗布するか又は含浸し、厚さ方向に加圧して圧縮一体成形した織物積層シート。
【請求項５】
前記織物は、経糸と緯糸からなる単層織物、又は２〜７層の多重織物である請求項４に記載の織物積層シート。
【請求項６】
前記織物の積層枚数は、２〜５０枚である請求項４又は５に記載の織物積層シート。
【請求項７】
前記高強度かつ高弾性繊維糸は、アラミド繊維、ポリアリレート繊維、ポリ（ｐ−フェニレンベンゾビスオキザール）（ＰＢＯ）繊維、ポリ（ｐ−フェニレンベンゾビスチアゾール）（ＰＢＺＴ）繊維、ポリエチレン繊維、ポリエーテルエーテルケトン繊維及びポリビニルアルコール繊維から選ばれる少なくとも一つの繊維である請求項４〜６のいずれか１項に記載の織物積層シート。
【請求項８】
請求項４〜７のいずれか１項に記載の織物積層シートを、さらに複数枚積層し、層間に接着剤を塗布し、厚さ方向に加圧して圧縮成形した織物積層シート。
【請求項９】
請求項１〜３のいずれかに記載の多重織物を身頃とした防御衣服。
【請求項１０】
前記防御衣服の腹部、胸部及び背中部から選ばれる少なくとも一つを請求項４〜８のいずれかに記載の織物積層シートで補強した請求項９に記載の防御衣服。
【請求項１１】
前記防御衣服の胸部に、請求項１〜４のいずれかに記載の多重織物又は織物積層シートを成形した胸部防御カップを組み込んだ請求項９又は１０に記載の防御衣服。
【発明の詳細な説明】
【技術分野】
【０００１】
本発明は、強度及び耐衝撃性の高い高強度かつ高弾性繊維糸からなる織物を使用した積層シートと多重織物及びこれらを使用した防御衣服に関する。
【背景技術】
【０００２】
近年、飛行機のハイジャック防止のため、操縦室（コックピット）と客室との間に存在するドアの防弾性能の向上や、刃物から身体を防げる軽量の防刃衣類、及び耐衝撃性の高いボート等が要求されている。
【０００３】
このため、例えば防刃衣類や防弾チョッキとしては、アラミド繊維等の高強度かつ高弾性繊維を用いたものが提案されている（非特許文献１）。
【０００４】
また、多重織物の内部に金属板を挿入して防弾防刃衣とする提案もある（特許文献１）。多重織物は、経糸を３本以上たてに配列し、経糸の間に緯糸を打ち込んで、織物の厚さ方向に経糸と緯糸が立体的に配列するように構成する。多重織物は一般的にガーゼに使用されているが、樹脂を含浸して加圧下で焼成してプレスクッション材とする提案（特許文献２）もある。
【特許文献１】特開２０００−１７５３９号公報
【特許文献２】特開２０００−１５４４７７号公報
【非特許文献１】「繊維の百科事典」、丸善、平成１４年３月２５日、９１８頁、９２４頁
【発明の開示】
【発明が解決しようとする課題】
【０００５】
近年、テロの危険性が高くなり、変質者の凶暴化の事件も多く、より高い防弾性能や、刃物から身体を防げる軽量の防刃衣類、及び耐衝撃性の高いボート等が要求されている。
【０００６】
本発明は、強度及び耐衝撃性の高い高強度かつ高弾性繊維糸からなる多重織物と織物積層シート及びこれらを使用した防御衣服防御衣服を提供する。
【課題を解決するための手段】
【０００７】
本発明の多重織物は、強度：１８ｃＮ／ｄｔｅｘ以上、弾性率：３８０ｃＮ／ｄｔｅｘ以上の高強度かつ高弾性繊維糸を用い、両外側の経糸は最外層の各緯糸１本の間を交差して配置し、内層の経糸は、厚さ方向に隣り合う２本の緯糸の間を交差して配置した構造であることを特徴とする。
【０００８】
本発明の第１番目の織物積層シートは、高強度かつ高弾性繊維糸からなる織物を複数枚積層し、層間に接着剤を塗布するか又は含浸し、厚さ方向に加圧して圧縮一体成形したことを特徴とする。
【０００９】
本発明の第２番目の織物積層シートは、前記織物積層シートを、さらに複数枚積層し、層間に接着剤を塗布し、厚さ方向に加圧して圧縮成形したことを特徴とする。
【００１０】
本発明の防御衣服は、前記の多重織物を身頃としたことを特徴とする。
【発明の効果】
【００１１】
本発明の多重織物は、高強度かつ高弾性繊維糸を用いた多重織物であって、両外側の経糸は最外層の各緯糸１本の間を交差して配置し、内層の経糸は、厚さ方向に隣り合う２本の緯糸の間を交差して配置した構造であることにより、防刃性の高い織物とすることができる。
【００１２】
本発明の第１番目の織物積層シートは、強靭であり、刃物で切りつけても通すことなく、かつ軽量な防刃衣類とすることができる。また、耐衝撃性も高いボートとすることができる。本発明の第２番目の織物積層シートは、第１番目の織物積層シートよりもさらに強靭である。
【００１３】
本発明の防御衣服は、前記の多重織物を身頃としたことにより、防刃性の高い衣服とすることができる。
【発明を実施するための最良の形態】
【００１４】
本発明の多重織物は、強度：１８ｃＮ／ｄｔｅｘ以上、弾性率：３８０ｃＮ／ｄｔｅｘ以上の高強度かつ高弾性繊維糸を用いて、両外側の経糸は最外層の緯糸１本の間を交差して配置し、内層の経糸は、厚さ方向に隣り合う２本の緯糸の間を交差して配置した構造である。
【００１５】
前記多重織物の高強度かつ高弾性繊維糸は、アラミド繊維、ポリアリレート繊維、ポリ（ｐ−フェニレンベンゾビスオキザール）（ＰＢＯ）繊維、ポリ（ｐ−フェニレンベンゾビスチアゾール）（ＰＢＺＴ）繊維、ポリエチレン繊維、ポリエーテルエーテルケトン繊維及びポリビニルアルコール繊維から選ばれる少なくとも一つの繊維であることが好ましい。
【００１６】
また前記多重織物を構成する糸は、ガラス繊維又はその他の繊維の周囲を前記高強度かつ高弾性繊維糸で被覆した撚糸であっても良い。
【００１７】
前記多重織物は、断面方向から見て経糸が３〜８本であり、緯糸が２〜７層であることが好ましい。
【００１８】
本発明で使用する高強度かつ高弾性繊維糸は、強度：１８ｃＮ／ｄｔｅｘ以上、弾性率：３８０ｃＮ／ｄｔｅｘ以上のアラミド繊維（例えば、東レ・デュポン社製商品名“ケブラー”、テイジントワロン社製商品名“トワロン”、帝人社製商品名“テクノーラ”）、ポリアリレート繊維（例えば、クラレ社製商品名“ベクトラン”）、ポリ（ｐ−フェニレンベンゾビスオキザール）（ＰＢＯ）繊維（例えば、東洋紡社製商品名“ザイロン”）、ポリ（ｐ−フェニレンベンゾビスチアゾール）（ＰＢＺＴ）繊維、ポリエチレン繊維（例えば、東洋紡社製商品名“ダイニーマＳＫ６０”、ＤＳＭ社製商品名“ダイニーマＳＫ７１”、ハニウェル社製商品名“スペクトラ”）、及び引っ張り強度：７．２ｇｆ／Ｄのポリエーテルエーテルケトン繊維（旭化成社製“ポリケトン”）から選ばれる少なくとも一つの繊維であることが好ましい。これらの繊維は、繊維自体が高強度かつ高弾性であり、多重織物又は織物積層シートとすることにより、相乗的に防弾、防刃性を高くすることができる。前記高強度かつ高弾性繊維糸を使用する場合は、他の繊維で被覆してもよい。ここで他の繊維とは、前記高強度かつ高弾性繊維糸及びポリビニルアルコール繊維（別名「ビニロン」。例えば、クラレ社製商品名“クラロン−Ｋ II”、ユニチカ社製商品名“ビストロン”（強度：１５．０〜１５．５ｃＮ／ｄｔｅｘ、弾性率（ヤング率）：３１５〜３３０ｃＮ／ｄｔｅｘ））から選ばれる少なくとも一つの繊維であることが好ましい。
【００１９】
前記繊維は、マルチフィラメント糸でもよいし、紡績糸を使用してもよい。マルチフィラメント糸のトータル繊度は１００〜３０００ｄｔｅｘ（単繊維の繊度：１〜２０ｄｔｅｘ）程度が好ましい。紡績糸の場合の繊度は、綿番手で１〜５０番程度が好ましい。単糸で使用することもできるし、複数本引き揃えるか、あるいは合撚して使用できる。
【００２０】
本発明の第１〜２番目の織物積層シートの発明においては、織物は、経糸と緯糸からなる単層織物、又は２〜７層の多重織物を使用するのが好ましい。とくに多重織物を使用する場合は、４〜７重織物が好ましい。強度を高く維持するためである。これらの織物を織り上げるための織機は公知のものを使用できる。
【００２１】
本発明の第１番目の織物積層シートの発明においては、織物の積層枚数が２〜５０枚が好ましく、さらに好ましくは３〜４０枚が好ましい。この範囲であれば、防弾、防刃性をさらに高くすることができる。プレス後の好ましい厚さは、０．５〜３００ｍｍ、さらに好ましくは１〜２００ｍｍの範囲である。好ましい目付け（単位面積あたりの重量）は１００〜１００００ｇ／ｍ2であり、さらに好ましくは３００〜３０００ｇ／ｍ2である。
【００２２】
本発明の第２番目の織物積層シートの発明においては、前記の積層シートを、さらに複数枚、好ましくは２〜１０枚積層し、層間に接着剤を塗布し、厚さ方向に加圧して圧縮成形して織物積層シートとする。このようにすると、より効果的に防刃性を高くすることができる。圧縮成形後の好ましい厚さは、５〜３００ｍｍ、さらに好ましくは８〜２００ｍｍの範囲である。好ましい目付け（単位面積あたりの重量）は２００〜３００００ｇ／ｍ2であり、さらに好ましくは５００〜２００００ｇ／ｍ2である。前記において１０ｍｍを超える厚さのものは、例えば金属プレート間に挟み、装甲車などの防弾パネルとして使用でき、軽量化に貢献できる。
【００２３】
本発明の第１〜２番目の織物積層シートの発明においては、接着剤としては、エポキシ樹脂、アクリル樹脂、ポリイミド樹脂、ナイロン樹脂など任意の接着剤を使用できる。好ましくは、エポキシ樹脂、アクリル樹脂、ナイロン樹脂等を材料とするホットメルト接着剤を使用する。ホットメルト接着剤は、パウダー、繊維等の状態で使用できる。接着剤は、１層当たり５〜５０ｇ／ｍ2塗布する。織物に接着剤を含浸させる場合は、繊維シートに対して１〜１０重量％含浸させるのが好ましい。ホットメルト接着剤はフィルム状のものを積層して使用することもできる。
【００２４】
複数枚の織物の厚さ方向への加圧力は、剛直なプレスシートを作成する場合は、好ましくは１〜１０００ｋｇ／ｃｍ2（９．８×１０4〜９．８×１０7Ｐａ）の範囲である。柔軟なプレスシートを作成する場合は、好ましくは０．０５〜１ｋｇ／ｃｍ2（４．９×１０3〜９．８×１０4Ｐａ）の範囲である。また、加圧時には１００〜２７０℃に加熱することが好ましい。例えば１０００ｍｍ×２０００ｍｍの織物積層シートを作成する場合、一次成形では１２０℃で８分間、１３０ｋｇ／ｃｍ2で加圧成形する。二次成形では、前記一次成形で得られた織物積層シートを複数枚積層し、７０ｋｇ／ｃｍ2で１０分間加圧成形する。ホットメルト接着剤を使用する際は、加熱して接着剤を溶融させることにより、織物の層間を接着する。
【００２５】
本発明の防御服は、前記多重織物を身頃とした防御衣服である。ここで「身頃」とは、身体の胴部を包む衣服の部分の総称である。前身頃と後ろ身頃を含む。また、衣服としては、チョッキ、ジャンパー、ジャケット、コートなどがある。この衣服は防刃衣服としての機能が高い。
【００２６】
前記防御衣服の腹部、胸部及び背中部から選ばれる少なくとも一つには、前記織物積層シートで補強したことが好ましい。腹部、胸部及び背中部に前記織物積層シートで補強するとさらに好ましい。この衣服は防刃衣服としての機能が高いうえ、防弾性能も付与できる。
【００２７】
さらに前記防御衣服の胸部に、前記の多重織物を成形した胸部防御カップを組み込むこともできる。このようにすると女性用の防御衣服に好適である。
【実施例】
【００２８】
以下、実施例を用いて本発明をさらに具体的に説明する。なお、本発明は下記の実施例に限定されるものではない。
【００２９】
（実施例１）
（１）多重織物の製造
強度：１９〜２３ｃＮ／ｄｔｅｘ、弾性率：３８０〜９８０ｃＮ／ｄｔｅｘ、分解温度５６０℃、単繊維の繊度：１．７dtex、トータル繊度１１１１dtex（１０００デニール）のパラ系アラミド繊維紡績糸（東レ・デュポン社製商品名“ケブラー”）を経糸と緯糸に使用した。織機は多重織機を使用して５重織物を製造した。経糸密度及び緯糸密度は、それぞれ１２６本／２．５４ｃｍとした。目付けは１６３０ｇ／ｍ2であった。図１にこの５重織物１の断面組織図を示す。ａ１〜ａ６は経糸、丸１〜丸１０は緯糸である。図１に示すように、両外側の経糸ａ１，ａ６は最外層の緯糸（丸１，丸２及び丸９，丸１０）各１本の間を交互にジグザグ状に配置し、内層の経糸（ａ２〜ａ５）は厚さ方向に隣り合う各２本の緯糸の間を交互にジグザグ状に配置した構造である。最外層の緯糸、例えば丸１と丸２に示す緯糸は、経糸ａ１とａ２により平組織に類似した構造で組織されているが、経糸ａ２が厚さ方向に隣り合う各２本の緯糸（丸２と３、丸１と４）の間を交互に配置されている点が平組織とは異なる。また、内層は厚さ方向に隣り合う各２本の緯糸と、水平方向には１本の緯糸の間を交互に配置されている。
【００３０】
（２）積層シートの製造
次に図２に示すように、前記の５重織物１（縦１ｍ、横２ｍ）をプレス機３と４の間に７枚積層し、それぞれの間にホットメルト接着剤（低融点ナイロン繊維、融点１１０〜１１３℃、東レ社製商品名“エルダー”、繊維糸を１０ｍｍにカットして分散）２を１層当たり１５ｇ／ｍ2で塗布し、圧力：５０ｋｇ／ｃｍ2（１９．６×１０5Ｐａ）、温度：１２０℃で５分間加圧し、その後１５分間で冷却した。Ｘは加圧方向を示す矢印である。これにより、厚さ５ｍｍ、単位面積あたりの重量：２６００ｇ／ｍ2の積層シート１０を得た。この積層シート１０は刃物で切りつけても通過することはなかった。また、風合いは柔軟性があり、通気性も得られた。
【００３１】
（３）積層シートの応用
前記のようにして得られた積層シート１０を使用して図３に示す防御チョッキ１１を縫製した。まず身ごろ１２を、経糸としてガラスファイバ（トータル繊度：１５０Ｄ）の双糸に、東レ・デュポン社製商品名“ケブラー”、メートル２０番、単糸でＷカバーリングした合撚糸を使用し、緯糸として東レ・デュポン社製商品名“ケブラー”のマルチフィラメント（トータル繊度：６２２dtex（５６０デニール）、フィラメント数：１００本）を使用し、実施例１と同じ織機を使用して５重織物を平組織で製造した。経糸密度及び緯糸密度は、それぞれ８９本／２．５４ｃｍとした。目付けは１４７０ｇ／ｍ2の多重織物を使用して縫製した。胸部ポケット１３と腹部ポケット１４の位置に前記積層シート１０を裏から縫いつけた。この防御チョッキ１１は、５重織物１部分は刃物で切りつけても通過することはなく、胸部ポケット１３と腹部ポケット１４の積層シート１０を裏打ちした部分は、さらに強度が高かった。また、全体の風合いも柔軟であり、着心地もよいものであった。１着の重さは１ｋｇ未満であった。
【００３２】
次に積層シート１０を使用して、図４に示す防御ボード１５を縫製した。この防御ボード１５は身体の腹部から胸部全体を覆うものである。この防御ボードも上記と同様であり、防刃機能が高かった。
【００３３】
（実施例２）
実施例１で作製した積層シート１０を５枚重ね、それぞれの間に実施例１で使用したホットメルト接着剤２を１層当たり１５ｇ／ｍ2で塗布し、圧力：５０ｋｇ／ｃｍ2（１９．６×１０5Ｐａ）、温度：１２０℃で５分間加圧し、その後１５分間で冷却した。Ｘは加圧方向を示す矢印である。これにより、厚さ２０ｍｍ、単位面積あたりの重量：１４８２０ｇ／ｍ2の第２の積層シート２０を得た。この第２の積層シート２０は実施例１の防御ボードよりもさらに強靭であった。このことから防弾ドア、防弾ボードとして使用できることがわかった。
【００３４】
（実施例３）
強度：１９〜２３ｃＮ／ｄｔｅｘ、弾性率：３８０〜９８０ｃＮ／ｄｔｅｘ、分解温度５６０℃、単糸繊度：１．７ｄｔｅｘ、トータル繊度１１１１ｄｔｅｘ（１０００デニール）のパラ系アラミド繊維紡績糸（東レ・デュポン社製商品名“ケブラー”）を経糸と緯糸に使用し、単層の平織物を製織した。経糸密度及び緯糸密度は、それぞれ１６本／２．５４ｃｍとした。目付けは１７５ｇ／ｍ2であった。
【００３５】
この織物を実施例１と同様に７枚積層し、それぞれの間にポリオレフィン混合物からなるホットメルト接着剤（東セロ株式会社製商品名“トーセロＣＭＰＳ（１）”）を１層当たり１５ｇ／ｍ2で塗布し、圧力：圧力：５０ｋｇ／ｃｍ2（１９．６×１０5Ｐａ）、温度：１３５℃で５分間加圧し、その後１５分間で冷却した。これにより、厚さ３．５ｍｍ、単位面積あたりの重量：１２２５ｇ／ｍ2の積層シートを得た。この積層シートは刃物で切りつけても通過しなかった。また、風合いは柔軟性があり、厚手の布地と同様であった。
【００３６】
（実施例４）
強度：１９〜２３ｃＮ／ｄｔｅｘ、弾性率：３８０〜９８０ｃＮ／ｄｔｅｘ、分解温度５６０℃、単糸繊度：１．７ｄｔｅｘ、繊維長：５１ｍｍ、トータル繊度５５６ｄｔｅｘ（５００デニール）のパラ系アラミド繊維紡績糸（東レ・デュポン社製商品名“ケブラー”）の周囲に、強度：１８〜２２ｃＮ／ｄｔｅｘ、弾性率：６６０〜７４１ｃＮ／ｄｔｅｘ、分解温度３００℃、単糸繊度：２．２ｄｔｅｘ、、繊維長：５１ｍｍ、トータル繊度５５６ｄｔｅｘ（５００デニール）のポリアリレート（クラレ社製商品名“ベクトラン”）繊維を撚り数４５０Ｔ／ｍで被覆し、トータル繊度１１１２ｄｔｅｘの合撚糸を作った。この合撚糸を経糸と緯糸とし、実施例１及び図１に示す５重織物を織成した。目付けは１３２０．８ｇ／ｍ2と１２１６．８ｇ／ｍ2のものを作成した。得られた５重織物の切創試験をＩＳＯ１３９９７（ＪＩＳ  Ｔ  ８０５２）とＥＮ３８８にしたがって行った。結果を表１に示す。
【００３７】
【表１】
2008208512.tif 000003
【００３８】
比較例としてアラミド紡績糸を使用したニットの切創試験をしたところ、１／７の値しか得られなかった。
【００３９】
（実施例５）
実施例４で得られた５重織物を身頃とし、実施例３の平織物５枚、８枚、１０枚、１５枚の積層板（補強板）を、図６〜１０に示す防御衣服の腹部、胸部及び背中部に補強した防御衣服を作成した。ここで使用した積層板（補強板）のＪＩＳ  Ｌ１０９６  ８．２７．１Ａ法（フラジール法）による通気性は表２のとおりであった。
【００４０】
【表２】
2008208512.tif 000004
【００４１】
図６Ａはこの実施例の防御服（チョッキ）の正面図、図６Ｂは同背面図である。この防御服（チョッキ）２１は、前身頃２２と後ろ身頃２３が前記５重織物で構成されている。腹の側部２４の面ファスナー２５により、前身頃２２と後ろ身頃２３が一体化されている。
【００４２】
図７Ａ〜Ｂは、前記防御服（チョッキ）２１の展開図である。図７Ａは前身頃２２の展開図であり、腹部の面ファスナー２４と肩部の面ファスナー２６が点線で示されている。図７Ｂは後ろ身頃２３の展開図であり、腹部の面ファスナー２５と肩部の面ファスナー２７が点線で示されている。着用時には、腹部の面ファスナー２４，２５と肩部の面ファスナー２６，２７が各々貼り合わされて一体化される。
【００４３】
図８Ａ〜Ｂは、前身頃２２と後ろ身頃２３に補強板（織物積層シート）を組み込む前の裏面展開図である。図８Ａは前身頃２２の裏面であり、腹部の両側にメッシュ布帛３３が一体化されている。メッシュ布帛３３は前身頃の端部に添った部分のみ縫製し、中央側は空けてある。いわゆる袋縫いをしてある。腹部には水平方向に補強板を挟むベルト２８を備えている。図８Ｂは後ろ身頃２３の裏面であり、腹部の両側にメッシュ布帛３４が袋縫いで一体化されている。腹部には水平方向に補強板を挟むベルト２９を備えている。
【００４４】
図９Ａは前身頃の裏に組み込む補強板３０である。この補強板３０を図９Ｂに示すように、前身頃２２の裏面と、メッシュ布帛３３の袋縫い部分に挿し込み、ベルト２８との間に配置して組み込む。
【００４５】
図１０Ａは後ろ身頃の裏に組み込む補強板３１である。この補強板３１を図１０Ｂに示すように、後ろ身頃２３の裏面と、メッシュ布帛３４の袋縫い部分に挿し込み、ベルト２９との間に配置して組み込む。
【００４６】
その後、図７Ａ〜Ｂに示すように面ファスナー２４，２５を法制により取り付け、図６Ａ〜Ｂに示す防御服（チョッキ）２１を作成した。この防御服（チョッキ）２１は、重量が約１．５ｋｇであった。柔軟で活動性を妨げず、着心地も良好であった。チタン、ジュラルミンなどの金属プレートを組み込んだ従来の防御チョッキに比べると、はるかに柔軟で計量であり、活動性を妨げず、着心地も良好であった。刃物は全く通過しなかった。また、補強板１０枚、１５枚品は、各々銃器の程度に応じて使い分けることができ、防弾性能も期待できるものであった。
【００４７】
さらに女性用としては、図１１Ａ〜Ｂに示す胸部防御パッド３２も有効であった。この胸部防御パッド３２は、実施例４で得られた５重織物にポリウレタン等の樹脂を含浸させ、織物積層シートと同じくプレス加工して成形し、同時に又はその後打ち抜き加工したものである。この胸部防御パッド３２を、図６Ａ〜Ｂに示す防御服（チョッキ）２１の胸部に組み込んで女性用の防御服とすることもできる。
【００４８】
［産業上の利用分野］
本発明の織物積層シートは、防弾シート、防刃シート、耐衝撃性の高いボート等に好適であるほか、衣服の芯地、衣服のインナーとしたり、電子部品に使用されるプリント印刷基板等にも応用できる。また本発明の多重織物は、前記織物積層シートの原料となるほか、チョッキ、ジャンパー、ジャケット、コートなどの防刃衣服として有用である。その他、本発明の多重織物は、溶接作業服、炉前作業服、消防服等としても有用である。
【図面の簡単な説明】
【００４９】
【図１】図１は本発明の一実施例における５重織物の断面組織図である。
【図２】図２は本発明の一実施例における第１の積層シートを作成する工程断面図である。
【図３】図３は本発明の一実施例における防御チョッキの正面図である。
【図４】図４は本発明の一実施例における防御ボートの正面図である。
【図５】図５は本発明の一実施例における第２の積層シートを作成する工程断面図である。
【図６】図６Ａは本発明の一実施例の防御服（チョッキ）の正面図、図６Ｂは同背面図である。
【図７】図７Ａは同防御服（チョッキ）の前身頃の展開図、図７Ｂは同後ろ身頃の展開図である。
【図８】図８Ａ〜Ｂは同防御服の前身頃と後ろ身頃に補強板（織物積層シート）を組み込む前の裏面展開図であり、図８Ａは前身頃の裏面、図８Ｂは後ろ身頃の裏面である。
【図９】図９Ａは同防御服の前身頃の裏に組み込む補強板の正面図、図９Ｂは同組み込み図である。
【図１０】図１０Ａは同防御服の後ろ身頃の裏に組み込む補強板の正面図、図１０Ｂは同組み込み図である。
【図１１】図１１Ａは同防御福に組み込む女性用胸部防御パッドの平面図、図１１Ｂは同正面である。
【符号の説明】
【００５０】
１  ５重織物
２  ホットメルト接着剤層
３，４  プレス機
１０  第１の積層シート
１１  防護チョッキ
１２  防護チョッキの身ごろ
１３  胸部ポケット
１４  腹部ポケット
１５  防御ボード
２０  第２の積層シート
ａ１〜ａ６  経糸
丸１〜丸１０  緯糸
Ｘ  加圧方向
２１  防御服（チョッキ）
２２  前身頃
２３  後ろ身頃
２４，２５，２６，２７  面ファスナー
２８，２９  ベルト
３０，３１  補強板
３２  胸部防御パッド
３３，３４  メッシュ布帛
【図１】
2008208512.tif 000005
【図２】
2008208512.tif 000006
【図３】
2008208512.tif 000007
【図４】
2008208512.tif 000008
【図５】
2008208512.tif 000009
【図６】
2008208512.tif 000010
【図７】
2008208512.tif 000011
【図８】
2008208512.tif 000012
【図９】
2008208512.tif 000013
【図１０】
2008208512.tif 000014
【図１１】
2008208512.tif 000015